(57)【要約】  優れた耐磨耗性および高い硬度に加えて高い剛性を有するとともに、所要者に高級感，美的満足感および精神的安らぎを長期間与えることができる金色の色調を有する装飾部品用セラミックスおよびこの装飾部品用セラミックスからなる装飾部品を提供する。窒化チタンを主成分とし、酸化アルミニウムおよび酸化ジルコニウムからなる群から選択される少なくとも１種と、ニッケル，炭化クロムおよび炭化モリブデンとを含む装飾部品用セラミックスである。これによれば、優れた耐磨耗性および高い硬度に加えて高い剛性を有するとともに、需要者に高級感，美的満足感および精神的安らぎを長期間与えることができる金色の色調を有する装飾部品用セラミックスとなり、釣糸案内用，時計用，携帯端末機用，生活用品用，車両用品用，スポーツ用品用，楽器用および装身具用の装飾部品に好適に用いることができる。
2010087092.tif 000002
【特許請求の範囲】
【請求項１】
窒化チタンを主成分とし、酸化アルミニウムおよび酸化ジルコニウムからなる群から選択される少なくとも１種と、ニッケル，クロムおよびモリブデンとを含むことを特徴とする装飾部品用セラミックス。
【請求項２】
前記酸化アルミニウムおよび前記酸化ジルコニウムからなる群から選択される少なくとも１種の含有量が７質量％以上１２質量％以下であり、前記ニッケルの含有量が３質量％以上１１質量％以下であり、前記クロムを炭化物換算したときの含有量が１質量％以上５質量％以下であり、前記モリブデンを炭化物換算したときの含有量が０．４質量％以上５質量％以下であることを特徴とする請求項１に記載の装飾部品用セラミックス。
【請求項３】
さらにタングステンを炭化物換算で０．８質量％以上４．５質量％以下の範囲で含むことを特徴とする請求項１または請求項２に記載の装飾部品用セラミックス。
【請求項４】
さらにマンガンを０．１質量％以上１質量％以下の範囲で含むことを特徴とする請求項１乃至請求項３のいずれかに記載の装飾部品用セラミックス。
【請求項５】
前記モリブデンまたは前記タングステンと、前記マンガンと、炭素との化合物が形成されていることを特徴とする請求項４に記載の装飾部品用セラミックス。
【請求項６】
装飾面のＣＩＥ１９７６Ｌ＊ａ＊ｂ＊色空間における明度指数Ｌ＊が６０以上７０以下であり、クロマティクネス指数ａ＊，ｂ＊がそれぞれ６以上１０以下，１３以上２３以下であることを特徴とする請求項１乃至請求項５のいずれかに記載の装飾部品用セラミックス。
【請求項７】
請求項１乃至請求項６のいずれかに記載の装飾部品用セラミックスからなることを特徴とする釣糸案内用装飾部品。
【発明の詳細な説明】
【技術分野】
【０００１】
本発明は、金色の色調を醸し出す装飾部品用セラミックスおよびこの装飾部品用セラミックスからなる装飾部品に関する。
【背景技術】
【０００２】
従来、装飾部品に用いられる金色の色調が求められる部分には、純金やその合金，黄銅等の各種金属が使用されていたが、いずれも硬度が低いため、硬質物質との接触により傷が生じやすかった。また、基材の表面に金メッキが施されたものも使用されていたが、硬質物質との接触や摩擦により、金メッキが剥離しやすかった。【０００３】
また、基材の表面に下地層を形成し、ガスをプラズマ状態に励起するＣＶＤ（Chemical Vapor Deposition：化学的気相成長法）によってダイヤモンドライクカーボン（ＤＬＣ（Diamond Like Carbon））皮膜を形成させる硬質コーティングにより、表面における耐磨耗性や硬度を向上させることができる。しかしながら、耐磨耗性や硬度が十分でないために装飾部品の表面に傷が生じやすく、次第に装飾性が損なわれるという問題があった。【０００４】
そのため、このような問題を解決するために、機械的特性に優れたセラミックスが用いられるようになりつつある。本発明者は特許文献１に開示したように、チタンの窒化物を含む第１の硬質相と、アルミナまたはジルコニアの少なくとも１種を含む第２の硬質相と、ニッケルを含む結合相とから構成されるセラミック焼結体を提案した。このセラミック焼結体によれば、第２の硬質相によって第１の硬質相が保護されて第１の硬質相が脱離することがないので、優れた耐磨耗性および高い硬度を示すことができ、金色の色調が所有者に美的満足感，高級感および精神的安らぎ等を与えることができる。
【特許文献１】国際公開第０５／０９３１１０号パンフレット
【発明の開示】
【発明が解決しようとする課題】
【０００５】
しかしながら、本発明者が特許文献１にて提案したセラミック焼結体は、優れた耐磨耗性および高い硬度を示すことができるものではあるが、最近では、優れた耐磨耗性および高い硬度に加えて、高い剛性を有していることが要求されている。この高い剛性は、セラミック焼結体を複雑な形状に加工を施すときにかかる大きな力によっても変形することなく精密に加工するために必要であるからである。さらに、このセラミック焼結体を装飾部品として用いるには、上記機械的特性とともに、高級感，美的満足感および精神的安らぎを与えることができる金色の色調を有していることが求められている。【０００６】
本発明は、上記課題を解決すべく案出されたものであり、優れた耐磨耗性および高い硬度に加えて高い剛性を有するとともに、需要者に高級感，美的満足感および精神的安らぎを長期間与えることができる金色の色調を有する装飾部品用セラミックスおよびこの装飾部品用セラミックスからなる装飾部品を提供することを目的とする。
【課題を解決するための手段】
【０００７】
本発明の装飾部品用セラミックスは、窒化チタンを主成分とし、酸化アルミニウムおよび酸化ジルコニウムからなる群から選択される少なくとも１種と、ニッケル，クロムおよびモリブデンとを含むことを特徴とするものである。【０００８】
また、本発明の釣糸案内用装飾部品は、上記いずれかの構成の本発明の装飾部品用セラミックスからなることを特徴とするものである。
【発明の効果】
【０００９】
本発明の装飾部品用セラミックスによれば、窒化チタンを主成分とし、酸化アルミニウムおよび酸化ジルコニウムからなる群から選択される少なくとも１種と、ニッケル，クロムおよびモリブデンとを含むことから、装飾部品用セラミックスの表層の窒化チタンの結晶粒子が酸化されるときの体積膨張を酸化アルミニウムおよび酸化ジルコニウムの少なくとも１種が抑えることができる。これにより、結晶粒子の脱粒を抑制することができるので、耐磨耗性を向上させることができる。また、ニッケルを含むことにより、窒化チタン結晶粒子同士を強固に結合する結合剤として作用するので、破壊靱性および剛性を向上させることができる。また、クロムを含むことにより、一部のクロムがニッケルと反応してニッケルクロム化合物を生成する。そのため、ニッケルがイオン化して流出しにくくなるので、金属アレルギーの発症を抑制することができる。また、モリブデンを含むことにより、窒化チタンの各結晶粒子同士を強固に結合する結合剤として作用するので剛性を向上させることができる。【００１０】
また、本発明の装飾部品用セラミックスからなる本発明の釣糸案内用装飾部品によれば、当該釣糸案内用装飾部品は高い硬度を有しているので、釣糸を案内するときに釣糸に付着した細かい砂等に擦られても当該部材の表面に傷が付きにくく、黄金色の色調を維持しつつ、長期間の使用に耐えるものとすることができる。
【図面の簡単な説明】
【００１１】
【図１】本発明の釣糸案内用装飾部品である釣糸用ガイドリングおよびこの釣糸用ガイドリングを備えた釣糸用ガイドの一例を示す図である。（ａ）は釣糸用ガイドリングの斜視図であり、（ｂ）は（ａ）の釣糸用ガイドリングを備えた釣糸用ガイドの斜視図である。
【図２】本発明の時計用装飾部品である時計用ケースの一例を示す図である。（ａ）は時計用ケースを表側から見た斜視図であり、（ｂ）は（ａ）の時計用ケースを裏側から見た斜視図である。
【図３】本発明の時計用装飾部品である時計用ケースの他の一例を示す斜視図である。
【図４】本発明の時計用装飾部品である時計用バンドの構成の一例を示す模式図である。
【図５】本発明の携帯端末機用装飾部品を用いた携帯電話機の一例を示す斜視図である。
【図６】本発明の携帯端末機用装飾部品を用いた携帯電話機の、筐体が開いた状態の一例を示す斜視図である。
【図７】本発明の生活用品用装飾部品を用いた石鹸ケースの構成の一例を示す模式図である。
【図８】本発明の生活用品用装飾部品であるコーヒーカップセットの一例を示す斜視図である。
【図９】本発明の車両用品用装飾部品を取り付けた車体の一例を示す斜視図である。
【図１０】本発明の車両用品用装飾部品を用いたコーナーポールの一例を示す正面図である。
【図１１】本発明のスポーツ用品用装飾部品を用いたゴルフクラブの一例を示す正面図である。
【図１２】本発明のスポーツ用品用装飾部品を用いたスパイクシューズの一例を示す底面図である。
【図１３】本発明の楽器用装飾部品を用いたギターの一例を示す斜視図である。
【図１４】本発明の装身具用装飾部品を用いた人工歯冠の一例を示す模式図である。
【図１５】本発明の装身具用装飾部品を用いたイヤホンユニットの一例を示す正面図である。
【図１６】本発明の装身具用装飾部品を用いためがねの一例を示す斜視図である。
【図１７】（ａ）〜（ｆ）は、それぞれ本発明の複合装飾部品の一例を示す模式図であって、装飾面を平面視した模式図である。
【図１８】本発明の釣糸案内用装飾部品である釣糸用ガイドリングおよびこの釣糸用ガイドリングを備えた釣竿の一例を示す斜視図である。
【図１９】本発明の装飾部品用セラミックスの耐磨耗性の評価に用いる耐磨耗性評価装置の概略構成図である。
【符号の説明】
【００１２】
１  釣糸用ガイドリング
６  釣糸用ガイド
１０Ａ，１０Ｂ  時計用ケース
２０  中駒
３０  外駒
４０  ピン
５０  時計用バンド
６０  携帯電話機
８０  石鹸ケース
９０  コーヒーカップ
１０１  エンブレム
１０２  コーナーポール
１１０  ゴルフクラブ
１２０  シューズ
１３０  ギター
１４１  人工歯冠
１５０  イヤホンユニット
１６０  めがね
【発明を実施するための最良の形態】
【００１３】
以下、本発明の装飾部品用セラミックスの実施の形態の例について説明する。
本発明の装飾部品用セラミックスは、窒化チタンを主成分とし、酸化アルミニウムおよび酸化ジルコニウムからなる群から選択される少なくとも１種と、ニッケル，クロムおよびモリブデンとを含むものである。なお、ここでいう主成分とは、装飾部品用セラミックスを構成する全成分１００質量％に対して５０質量％以上を占める成分である。この主成分である窒化チタンは、装飾部品として良好な金色の色調を呈するとともに、強度や硬度等の機械的特性が高いという特長を有していることから、本発明の装飾部品用セラミックスにおいては、窒化チタンを７０質量％以上、好ましくは７３質量％以上、さらに好ましくは７７質量％以上の含有量で含有させることが好適である。【００１４】
また、酸化アルミニウムおよび酸化ジルコニウムからなる群から選択される少なくとも１種を含むことにより、耐磨耗性を向上させることができる。窒化チタンを主成分とし、ニッケル，クロムおよびモリブデンを含むセラミックスであって、酸化アルミニウムおよび酸化ジルコニウムからなる群から選択される少なくとも１種を含まないセラミックスに汗や泥水等が付着すると、表層の窒化チタンの結晶粒子が酸化されてしまう。このように酸化されて窒化チタンが酸化チタンとなるときに当該セラミックスの体積が膨張して当該セラミックスは脱粒しやすい状態となる。一方、窒化チタンを主成分とし、ニッケル，クロムおよびモリブデンを含むセラミックスであって、酸化アルミニウムおよび酸化ジルコニウムからなる群から選択される少なくとも１種を含むセラミックスに汗や泥水等が付着しても、酸化アルミニウムおよび酸化ジルコニウムからなる群から選択される少なくとも１種の結晶粒子が、このセラミックスの表層の窒化チタンの結晶粒子が酸化されるときの体積膨張を抑える。これにより当該セラミックスからの脱粒を抑制することができるので耐磨耗性を向上させることができる。【００１５】
また、当該セラミックスがニッケルを含むことにより、ニッケルが窒化チタン結晶粒子同士を強固に結合する結合剤として作用し、破壊靱性および剛性を向上させることができる。また、当該セラミックスがクロムを含むことにより、クロムが空気中の酸素と結合して表面に緻密な酸化皮膜を生成するので耐食性を向上させることができる。さらに、クロムが、窒化チタンの結晶粒子同士を結合する結合剤として作用するニッケルと反応し、組成がＮｉｘＣｒｙ（但し、ｘおよびｙは、０＜ｘ＜１，０＜ｙ＜１である。）として表される化合物が生成される。そのため、ニッケルがイオン化して流出することを抑制することができるので、金属アレルギーを引き起こすことを抑制することができる。【００１６】
また、当該セラミックスがモリブデンを含むことにより、モリブデンがニッケルと同様に、窒化チタン結晶粒子同士を強固に結合する結合剤として作用し、装飾部品用セラミックスの剛性を向上させることができる。【００１７】
このように、本発明の装飾部品用セラミックスは、窒化チタンを主成分とし、酸化アルミニウムおよび酸化ジルコニウムからなる群から選択される少なくとも１種と、ニッケル，クロムおよびモリブデンとを含むことから、セラミックスの表層の窒化チタンの結晶粒子が酸化されるときの体積膨張を酸化アルミニウムおよび酸化ジルコニウムの少なくとも１種が抑制し、それにより、結晶粒子が脱粒することがほとんどない。しかも、窒化チタンが呈する黄金色系の色調に、酸化アルミニウムおよび酸化ジルコニウムからなる群から選択される少なくとも１種の白色系の色調と、ニッケルが呈する銀色系の色調と、クロムが呈する銀白色系の色調と、モリブデンが呈する灰色系の色調とが絶妙に融合されるので、装飾的価値の極めて高い黄金色の色調を醸し出すことができる。【００１８】
また、当該セラミックスがニッケルを含むことにより、破壊靭性や剛性を向上させることができる。さらに、当該セラミックスがクロムを含むことにより、耐食性が向上する。これにより、クロムとニッケルとにより化合物が生成され、ニッケルがイオン化して流出するのを抑制することができる。したがって、金属アレルギーを引き起こすおそれを低減することができる。また、当該セラミックスがモリブデンを含むことにより、装飾部品用セラミックスの焼結を促進し、装飾部品用セラミックスの剛性を高めることができる。【００１９】
この高い剛性を有することによって、装飾的価値を高めようと複雑な形状に加工を施しても、精密に加工することができる。これは、当該セラミックスが高い剛性を有することによって、加工の際にかかる大きな力により変形することがないためである。そのため、本発明の装飾部品用セラミックスは、耐磨耗性，破壊靱性に優れ、高い硬度および剛性を有するとともに、装飾的価値の高い金色の色調となるので、需要者に高級感，美的満足感および精神的安らぎを長期間にわたって与え続けることができる。【００２０】
また、本発明の装飾部品用セラミックスにおいて、酸化アルミニウムおよび酸化ジルコニウムからなる群から選択される少なくとも１種の含有量が７質量％以上１２質量％以下であり、ニッケルの含有量が３質量％以上１１質量％以下であり、クロムを炭化物換算したときの含有量が１質量％以上５質量％以下であり、モリブデンを炭化物換算したときの含有量が０．４質量％以上５質量％以下であることが好適である。ここで、クロム、モリブデンを炭化物換算したときの含有量とは、クロムおよびモリブデンの各組成式がそれぞれＣｒ３Ｃ２、Ｍｏ２Ｃで示される炭化クロムおよび炭化モリブデンであるとみなして算出した含有量を意味する。【００２１】
酸化アルミニウムおよび酸化ジルコニウムからなる群から選択される少なくとも１種の含有量が７質量％以上１２質量％以下であれば、装飾部品用セラミックスの色調に与える影響が大きくなり過ぎることがない。また、酸化アルミニウムおよび酸化ジルコニウムからなる群から選択される少なくとも１種は、窒化チタンの結晶粒子内に十分固溶し、窒化チタンの結晶粒子の脱粒をさらに抑制することができるので、耐磨耗性を向上させることができる。【００２２】
また、ニッケルの含有量が３質量％以上１１質量％以下であれば、当該ニッケルは、装飾部品用セラミックスの硬度をほとんど低下させることがない。さらに、ニッケルの含有量が上記範囲にあれば、当該ニッケルは、窒化チタンの結晶粒子同士を強固に結合する結合剤として作用し、破壊靱性および剛性を向上させることができる。【００２３】
また、クロムを炭化物換算したときの含有量が１質量％以上５質量％以下であれば、クロムはニッケルと反応して化合物が生成され、ニッケルがイオン化して流出するのを抑制することができ、さらには、装飾部品用セラミックスの色調に鮮やかさを与えることができる。【００２４】
また、モリブデンを炭化物換算したときの含有量が０．４質量％以上５質量％以下であれば、モリブデンは、窒化チタン結晶粒子同士を強固に結合する結合剤として作用し、装飾部品用セラミックスの色調に影響を及ぼすことなく、剛性および耐食性を向上させることができる。【００２５】
また、本発明の装飾部品用セラミックスは、さらにタングステンを炭化物換算で０．８質量％以上４．５質量％以下の範囲で含むことが好適である。ここで、タングステンを炭化物換算したときの含有量とは、タングステンの組成式がＷＣで示される炭化タングステンであるとみなして算出した含有量を意味する。タングステンを炭化物ベースのタングステンの含有量がこの範囲となるよう当該セラミックス中に含むことにより、装飾部品用セラミックスの色調に影響を及ぼすことなく、さらに、装飾部品用セラミックスの硬度を高めることができる。【００２６】
また、本発明の装飾部品用セラミックスは、さらにマンガンを０．１質量％以上１質量％以下の範囲で含むことが好適である。マンガンをその含有量がこの範囲となるよう当該セラミックス中に含むことにより、イオン化傾向が大きくなり、かつ強い酸素吸着作用により、噴霧乾燥によって得られた顆粒の酸化を抑制し、装飾面の色調のばらつきを抑えることができる。【００２７】
また、本発明の装飾部品用セラミックスは、モリブデンまたはタングステンと、マンガンと、炭素との化合物が形成されていることが好適である。このように、モリブデンとマンガンと炭素との化合物であるＭｏ３Ｍｎ３Ｃまたはタングステンとマンガンと炭素との化合物であるＷ３Ｍｎ３Ｃが形成されていることにより、理由は明らかではないが、装飾部品用セラミックスの硬度や剛性を向上させることができる。【００２８】
また、本発明の装飾部品用セラミックスは、さらにコバルトおよび鉄の少なくともいずれかを１質量％以下の範囲で含むことが好適である。コバルトおよび鉄の少なくともいずれかをその含有量がこの範囲となるように含むことにより、コバルトまたは鉄は、窒化チタン結晶粒子同士を強固に結合する結合剤として作用し、装飾部品用セラミックスの色調に影響を及ぼすことなく、剛性および耐食性を向上させることができる。但し、本発明の装飾部品用セラミックスが腕時計用ケースまたは腕時計用バンド駒である場合、コバルトおよび鉄は質量磁化が高いので、ムーブメント（駆動機構）への影響を考慮すると、コバルトの含有量および鉄の含有量の合計は０．５質量％以下であることが好適である。【００２９】
また、本発明の装飾部品用セラミックスにおいて、コバルト，鉄および酸素からなる化合物が形成されていることが好適である。このように、コバルト，鉄および酸素からなる化合物である、例えば、コバルトフェライトＣｏ（１＋ｚ）Ｆｅ２（１−ｚ）Ｏ４(但し、０≦ｚ≦０．０４である。）が形成されていることにより、理由は明らかではないが装飾部品用セラミックスの靱性を向上させることができる。【００３０】
そして、本発明の装飾部品用セラミックスを構成する窒化チタン，酸化アルミニウム，酸化ジルコニウム，炭化クロム，炭化モリブデン，炭化タングステン，ニッケル，マンガン，コバルトおよび鉄の各含有量は、蛍光Ｘ線分析法またはＩＣＰ（Inductively Coupled Plasma）発光分析法により求めることができる。具体的には、窒化チタンは、Ｔｉの金属元素の含有量を測定して窒化物に換算し、酸化アルミニウムおよび酸化ジルコニウムについては、Ａｌ，Ｚｒの金属元素の含有量を測定して酸化物に換算すればよい。また、炭化クロム，炭化モリブデンおよび炭化タングステンについては、Ｃｒ，Ｍｏ，Ｗの金属元素の含有量を測定して炭化物に換算すればよい。また、ニッケル，マンガン，コバルトおよび鉄については、Ｎｉ，Ｍｎ，Ｃｏ，Ｆｅの金属元素の測定値が含有量となる。なお、窒化チタンについては、測定を行なわず、酸化アルミニウム，酸化ジルコニウム，炭化クロム，炭化モリブデン，炭化タングステン，ニッケル，マンガン，コバルトおよび鉄の各含有量の和を１００質量％から差し引いた値を窒化チタンの含有量としてもよい。【００３１】
また、モリブデンとマンガンと炭素との化合物であるＭｏ３Ｍｎ３ＣやＷ３Ｍｎ３Ｃの存在の有無については、装飾部品用セラミックスをＸ線回折法により測定し、結晶面間隔のデータが収録されているＪＣＰＤＳ（Joint Committee on Powder Diffraction Standards）カードとの照合によって確認することができる。【００３２】
また、コバルト，鉄および酸素からなる化合物であるコバルトフェライトＣｏ（１＋ｚ）Ｆｅ２（１−ｚ）Ｏ４(但し、０≦ｚ≦０．０４である。）についても、上述した方法により確認することができる。【００３３】
また、本発明の装飾部品用セラミックスは、装飾面のＣＩＥ１９７６Ｌ＊ａ＊ｂ＊色空間における明度指数Ｌ＊の値が６０以上７０以下であり、クロマティクネス指数ａ＊およびｂ＊の値がそれぞれ６以上１０以下，１３以上２３以下であることが好適である。この範囲であれば、程良い明るさと鮮やかさとを有する金色の色調となり、需要者に高級感、美的満足感および精神的安らぎを長期間にわたって与え続けることができる。【００３４】
ここで、本発明の装飾部品用セラミックスにおける装飾面とは、装飾部品の装飾的価値が要求される面を指し、装飾的価値が要求されない面を含む必要はないので、全ての面を指すものではない。例えば、本発明の装飾部品用セラミックスを時計用ケースに用いる場合では、この時計用ケースの外側の面は、鑑賞の対象となるものであり装飾的価値が要求されるので装飾面であるが、時計の駆動機構が嵌め込まれる内側の面等は、通常は装飾的価値を要求されないので装飾面ではない。【００３５】
そして、明度指数Ｌ＊とは色調の明暗を示す指数であり、明度指数Ｌ＊の値が大きいと色調は明るく、明度指数Ｌ＊の値が小さいと色調は暗くなる。また、クロマティクネス指数ａ＊は色調の赤から緑の度合いを示す指数であり、ａ＊の値がプラス方向に大きいと色調は赤色になり、その絶対値が小さくなるにつれて色調は鮮やかさに欠けたくすんだ色調になり、ａ＊の値がマイナス方向に大きいと色調は緑色になる。さらに、クロマティクネス指数ｂ＊は色調の黄から青の度合いを示す指数であり、ｂ＊の値がプラス方向に大きいと色調は黄色になり、その絶対値が小さくなるにつれて色調は鮮やかさに欠けたくすんだ色調になり、ｂ＊の値がマイナス方向に大きいと色調は青色になる。【００３６】
そして、このような装飾面のＣＩＥ１９７６Ｌ＊ａ＊ｂ＊色空間における明度指数Ｌ＊の値およびクロマティクネス指数ａ＊，ｂ＊の値は、ＪＩＳ  Ｚ  ８７２２−２０００に準拠して測定することで求められる。例えば、分光測色計（コニカミノルタ製  ＣＭ−３７００ｄ等）を用い、光源としてＣＩＥ標準光源Ｄ６５を用い，視野角を１０°とし，測定範囲を５ｍｍ×７ｍｍに設定して測定することができる。【００３７】
また、装飾面の算術平均高さ（Ｒａ）は、光の反射率に影響を及ぼして色調が変わるため、装飾面の算術平均高さ（Ｒａ）を０．０３μｍ以下としておくことが好ましい。これにより、光の反射率が高くなり、明度指数Ｌ＊の値を上昇させることができる。この算術平均高さ（Ｒａ）が０．０３μｍを超えると、明度指数Ｌ＊の値が低下し、色調は暗くなり、高級感が低下するおそれがある。【００３８】
この光とは、波長域３８０〜７８０ｎｍの可視光線の集合であり、算術平均高さ（Ｒａ）を０．０３μｍ以下とすることによって、可視光線を分光し、青色を示す波長域４５０〜５００ｎｍの光の反射を少なくするとともに、黄色を示す波長域５７０〜５９０ｎｍの光の反射を多くするように作用するので、高級感，美的満足感および精神的安らぎ等を与える黄金色を呈することができる。特に、波長域５７０〜７００ｎｍの光に対する装飾面の反射率は、５０％以上であることが好適である。【００３９】
なお、算術平均高さ（Ｒａ）はＪＩＳ  Ｂ  ０６０１−２００１に準拠して測定すればよく、測定長さおよびカットオフ値をそれぞれ５ｍｍおよび０．８ｍｍとし、触針式の表面粗さ計を用いて測定する場合であれば、例えば、装飾部品用セラミックスの装飾面に触針先端半径が２μｍの触針を当て、触針の走査速度は０．５ｍｍ／秒に設定し、この測定で得られた５箇所の平均値を算術平均高さ（Ｒａ）の値とする。【００４０】
また、本発明の装飾部品用セラミックスは、装飾面における開気孔率が明度指数Ｌ＊の値に影響を及ぼし、開気孔率が高いと明度指数Ｌ＊の値は小さくなり、開気孔率が低いと明度指数Ｌ＊の値は大きくなる。そのため、装飾面における開気孔率は２．５％以下であることが好ましく、開気孔率が１．１％以下であることがさらに好ましい。【００４１】
なお、装飾面における開気孔率は、金属顕微鏡を用いて、倍率を２００倍にしてＣＣＤカメラで装飾面の画像を取り込み、画像解析装置（ニレコ製  ＬＵＺＥＸ−ＦＳ等）により画像内の１視野の測定面積を２．２５×１０−２ｍｍ２に設定し、測定視野数を２０として，つまり測定総面積が４．５×１０−１ｍｍ２における開気孔の面積を求めて、測定総面積における割合を装飾面の開気孔率とすればよい。【００４２】
また、本発明の装飾部品用セラミックスは、主成分である窒化チタンの組成式をＴｉＮｘとしたときに０．８≦ｘ≦０．９６であることが好ましい。組成式をＴｉＮｘとしたときの原子数ｘの値により、その色調は影響を受ける。原子数ｘが小さくなると色調は黄金色から薄い黄金色になり、原子数ｘが大きくなると色調はくすんだ濃い黄金色になる。このような観点から組成式をＴｉＮｘとしたときの原子数ｘの値は、０．８以上０．９６以下であることが好ましい。原子数ｘの値をこの範囲とすることにより、光沢のある色調感がさらに増すため、より高い高級感および美的満足感を得ることができる。【００４３】
そして、本発明の釣糸案内用装飾部品は、上記構成の本発明の装飾部品用セラミックスからなることを特徴とし、その具体的な例としては、釣糸用ガイドリングおよびこれを備えた釣糸用ガイドがある。【００４４】
図１は、本発明の釣糸案内用装飾部品である釣糸用ガイドリングおよびこの釣糸用ガイドリングを備えた釣糸用ガイドの一例を示しており、（ａ）は釣糸用ガイドリングの平面図であり、（ｂ）は（ａ）の釣糸用ガイドリングを備えた釣糸用ガイドの斜視図である。【００４５】
図１に示す例の釣糸用ガイドリング１は、その内周側に釣糸（図示しない）を挿通して案内するものであり、釣糸用ガイド６は、枠体５に釣糸用ガイドリング１を備えたものであり、枠体５は、釣糸用ガイドリング１を保持する保持部２を備え、この保持部２の支持部３および釣竿（図示しない）に固定する固定部４が一体的に形成されている。この釣糸用ガイドリング１を本発明の装飾部品用セラミックスで形成することにより、需要者に高級感，美的満足感および精神的安らぎを与えることができる。【００４６】
また、釣糸用ガイドリング１の黄金色の色調と、釣糸用ガイド６や釣竿の色調との調和がよいので当該セラミックスは釣具に好適に用いることができる。特に、黄金色の色調を呈することから、嗜好品に高級感を求める人の好む釣具とすることができる。なお、釣糸用ガイドリング１の表面を透明な耐磨耗性の高い膜、例えば、非晶質硬質炭素からなる膜で被覆して、耐磨耗性をさらに向上させてもよい。【００４７】
図２は、本発明の時計用装飾部品である時計用ケースの一例を示しており、（ａ）は時計用ケースを表側から見た斜視図であり、（ｂ）は（ａ）の時計用ケースを裏側から見た斜視図である。また、図３は、本発明の時計用装飾部品である時計用ケースの他の例を示す斜視図である。また、図４は、本発明の時計用装飾部品である時計用バンドの構成の一例を示す模式図である。なお、これらの図において、同じ部位を示す場合は同じ符号を付してある。【００４８】
図２に示す例の時計用ケース１０Ａは、図示しないムーブメント（駆動機構）を収容する凹部１１と、腕に時計を装着するための時計用バンド（図示しない）を固定する足部１２とを備えており、凹部１１は厚みの薄い底部１３と厚みの厚い胴部１４とからなる。また、図３に示す例の時計用ケース１０Ｂは、図示しないムーブメント（駆動機構）が入る穴部１５と、腕に時計を装着するための時計用バンド（図示しない）を固定する足部１２であって、胴部１４に形成された足部１２とを備えている。【００４９】
そして、図４に示す例の時計用バンド５０を構成するバンド駒は、ピン４０が挿入される貫通孔２１を有する中駒２０と、中駒２０を挟むようにして配置され、ピン４０の両端が差し込まれるピン穴３１を有する外駒３０とから構成されている。そして、中駒２０の貫通孔２１にピン４０が挿入され、挿入されたピン４０の両端が外駒３０のピン穴３１に差し込まれる。これにより、中駒２０と外駒３０とが順次連結されて時計用バンド５０が構成されている。【００５０】
また、中駒２０には、引張荷重が頻繁にかかるため、１９６Ｎ以上の引張強度が求められる。この引張強度を求めるには、貫通孔２１の長さより長い、超硬製のピン（図示しない）を中駒２０の貫通孔２１ａ，２１ｂに挿入した後、このピンを引き離す方向に引っ張り、中駒２０が破壊したときの強度をロードセルで読み取ればよい。【００５１】
これら、時計用ケース１０Ａ，１０Ｂおよび時計用バンド５０を構成するバンド駒として用いられる本発明の時計用装飾部品は、本発明の装飾部品用セラミックスからなるものであることから、時計としての高級感，美的満足感を十分に得ることができ、視覚を通じて精神的安らぎを得ることができる。【００５２】
図５は、本発明の携帯端末機用装飾部品を用いた携帯電話機の一例を示す斜視図であり、図６は、図５に示す例の携帯電話機の筐体を開いた状態を示す斜視図である。【００５３】
本発明の携帯端末機用装飾部品は、本発明の装飾部品用セラミックスからなることを特徴とし、その具体例としては、図５，６に示すような、押して操作する各種キー，ケース等がある。【００５４】
図５に示す例の携帯電話機６０は、携帯電話機６０のモードをラジオを聴くモードであるラジオモードや音楽を聴くモードである音楽モードなどに変更するモードキー６１ａと、携帯電話機６０をマナーモードにするマナーキー６１ｂとを第１の筐体６２に備える。さらに、指などの接触を検知してこの接触により入力が行なわれるタッチセンサ６３と、被写体を撮像するカメラ６４と、ライト６５と、タッチセンサ６３等の入力の有効または無効を設定するスライドスイッチ６６とを第２の筐体６７に備えている。【００５５】
そして、図６に示す例の携帯電話機６０は、第２の筐体６７を開いた状態を示すものであり、第１の筐体６２と第２の筐体６７とはヒンジ６８を介して連結されており、これにより第２の筐体６７は自在に開閉することができる。また、第２の筐体６７は、フロントケース６９ａとリアケース６９ｂとを有しており、フロントケース６９ａには液晶表示ユニット７０が設けられている。【００５６】
また、第１の筐体６２もフロントケース７１ａとリアケース７１ｂとを有しており、フロントケース７１ａには押して操作する各種キーが設けられている。このキーには、電話番号等を入力するテンキー７２ａ，各種機能のメニューについてカーソルを移動するカーソル移動キー７２ｂ，着信時に押すことによって通話を開始する通話キー７２ｃ，電源のオンオフおよび通話中に押すことによって通話を終了する電源／終話キー７２ｄ，カーソル移動キー７２ｂの中心に配置されたセンターキー７２ｆの左右に配置されたファンクションキー７３Ｌ，７３Ｒ等がある。【００５７】
上述のケースであるフロントケース６９ａや７１ａ，リアケース６９ｂや７１ｂ，押して操作するキーであるテンキー７２ａ，カーソル移動キー７２ｂ，通話キー７２ｃ，電源／終話キー７２ｄ，センターキー７２ｆ，ファンクションキー７３Ｌ，７３Ｒ等の少なくともいずれか１種を本発明の装飾部品用セラミックスで形成することにより、需要者に高級感，美的満足感および精神的安らぎを長期間にわたって与え続けることができ、このような色調を呈する携帯電話を所有することによる満足感を感じさせることができる。また、本発明の装飾部品用セラミックスは、他の色調との相性がよいことから、様々な色調の部材と組み合わせて用いることもできるので、需要者の嗜好の多様化に応えることができる。【００５８】
なお、携帯端末機の一例として携帯電話機を用いて説明したが、本発明の携帯端末機が用いられる携帯端末機は携帯電話機に限定されるものではなく、携帯情報端末（ＰＤＡ），携帯型のカーナビゲーションやオーディオプレーヤー等の携帯型の端末機であって、部品に装飾性が求められるものであれば、様々な携帯端末機が該当する。【００５９】
図７は、本発明の生活用品用装飾部品を用いた石鹸ケースの構成の一例を示す模式図である。【００６０】
この石鹸ケース８０は、本体８３と蓋８２とからなり、本体８３の石鹸８１の載置面８４には、石鹸８１の表面に付着している水を切るための排出孔８５が形成されている。石鹸８１を使用しないときには、本体８３の載置面８４に石鹸８１は載置され、蓋８２を本体８３に嵌め合わせることによって収納されている。石鹸８１を使用するときには、本体８３から蓋８２を外して石鹸８１を取り出して使用する。そして、使用後の石鹸８１を本体８３の載置面８４に載置することによって、排出孔８５により石鹸８１の表面に付着している水を切ることができ、石鹸８１が溶けるのを防ぐことができるものである。この石鹸ケース８０である本体８３と蓋８２とを本発明の装飾部品用セラミックスで形成することにより、多くの需要者に所有することによる満足感および使用の際に視覚を通じて高級感，美的満足感および精神的安らぎを与えることができる。【００６１】
図８は、本発明の生活用品用装飾部品であるコーヒーカップセットの一例を示す斜視図である。【００６２】
図８に示すコーヒーカップセット９０は、コーヒーカップ９１とソーサー９２とスプーン９３とからなり、このコーヒーカップ９１，ソーサー９２およびスプーン９３を本発明の装飾部品用セラミックスで形成することにより、多くの需要者に対し、所有することによる満足感および使用の際に視覚を通じて高級感，美的満足感および精神的安らぎを与えることができる。【００６３】
また、本発明の装飾部品用セラミックスは、他の色調との相性がよいので、コーヒーカップ９１，ソーサー９２またはスプーン９３の少なくとも１種を本発明の装飾部品用セラミックスで構成し、他種を異なる色調として組み合わせて用いることもできる。【００６４】
また、本発明の生活用品用装飾部品は、石鹸ケース８０やコーヒーカップセット９０だけではなく、ハブラシやカミソリの柄，耳かきおよびハサミ等の生活用品用装飾部品に好適に用いることができる。特に、高級ホテルの浴室や洗面所において、各種ロゴ等のマーキングされたアメニティーグッズに本発明の装飾部品用セラミックスを用いることにより、非日常感が強く演出された高級感，美的満足感および精神的安らぎを与えることができる。【００６５】
図９は、本発明の車両用品用装飾部品を取り付けた車体の一例を示す斜視図である。【００６６】
図９に示す車体１００には、車両用品用装飾部品であるエンブレム１０１が取り付けられている。このエンブレム１０１を本発明の装飾部品用セラミックスで形成することにより、需要者に対し、視覚を通じて高級感，美的満足感および精神的安らぎを与えることができるので、車体１００の装飾的価値を高めることができる。なお、図９では車体１００の前方に取り付けたエンブレム１０１を示したが、車体１００の後方に本発明の装飾部品用セラミックスで形成したメーカー名や車種名等のエンブレム１０１を取り付けることによっても、車体１００の装飾的価値を高めることができる。【００６７】
また、図１０は、本発明の車両用品用装飾部品を用いたコーナーポールの一例を示す正面図である。【００６８】
図１０に示すコーナーポール１０２は、駐車場における車両の出し入れ時等に運転席から見えにくい車体の左前方（右ハンドル車の場合）の目印とするために取り付けられるものであり、車体への取り付け部１０３とポール部１０４とＬＥＤ等からなる点灯部１０５と、を有している。このコーナーポール１０２のポール部１０４を本発明の装飾部品用セラミックスで形成したり、点灯部１０５に替えて本発明の装飾部品用セラミックスで形成したエンブレムを取り付けたりすることにより、コーナーポール１０２はもとより車体の装飾的価値が向上するので好適である。【００６９】
また、本発明の車両用装飾部品は、エンブレム１０１やコーナーポール１０２だけでなく、ホイールキャップの一部や車体のボンネット上に設けられるフードオーナメントの一部、さらに車内に取り付ける小物やアクセサリーまたはこれらの一部として用いても、装飾的価値が向上するので好適である。【００７０】
図１１は、本発明のスポーツ用品用装飾部品を用いたゴルフクラブの一例を示す正面図である。【００７１】
図１１に示すゴルフクラブ１１０は、シャフト１１１と、このシャフト１１１の一端に取り付けられたグリップ１１２と、シャフト１１０の他端に取り付けられたヘッド１１３と、を備えている。ヘッド１１３は、ゴルフボールを捉える部分であるフェース面１１３Ｆや地面に接する部分となるソール面１１３Ｓを有している。図１１に示すように、本発明の装飾部品用セラミックスで形成したアクセサリー１１４がフェース面１１３Ｆに埋め込まれていれば装飾的価値が向上するので好適である。【００７２】
また、本発明のスポーツ用品用装飾部品は、フェース面１１３Ｆだけではなく、ソール面１１３Ｓやグリップ１１２に本発明の装飾部品用セラミックスで形成したアクセサリー１１４が埋め込まれていても好適である。【００７３】
図１２は、本発明のスポーツ用品用装飾部品を用いたスパイクシューズの一例を示す底面図である。【００７４】
図１２に示すスパイクシューズ１２０は、例えば、サッカーやラグビーに用いられるものであり、靴底１２１にはボールを蹴るときに軸足を固定するための突起状に形成されたスタッド１２２が複数装着されている。本発明の装飾部品用セラミックスがこのスタッド１２２として用いられると、装飾的価値が向上することに加え、従来から用いられているアルミニウム合金製のスタッドよりも耐磨耗性が優れているので、スタッド１２２の交換頻度を少なくすることができ、交換によるコストを低減することができる。なお、競技中に発生するおそれがあるスタッド１２２の欠けを防止するために、透明な樹脂でスタッド１２２の表面を被覆してもよい。【００７５】
図１３は、本発明の楽器用装飾部品を用いたギターの一例を示す斜視図である。【００７６】
図１３に示すギター１３０の主な構成は、本体１３１と、本体１３１から延設されたネック１３２とを有してなる。ネック１３２の先端部にはナット１３３が配設され、ナット１３３より前方には、弦１３４の張力を調整することができるチューニングベグ１３５がそれぞれの弦１３４毎に設けられている。また、弦１３４を保持してナット１３３に対して動かないようにするためのクランプ機構１３６がナット１３３の近くに配設されている。【００７７】
一方、本体１３１には、弦１３４の張力を同時に増大、あるいは減少させて印象的な音効果を与えるためのトレモロ装置１３７が取り付けられている。トレモロ装置１３７は、本体１３１に取り付けられているベースプレート１３８と、このベースプレート１３８に保持されて弦１３４を調律可能に保持するブリッジサドル１３９と、トレモロ装置を稼働させるトレモロバー１４０と、により構成されている。このギター１３０のベースプレート１３８，ブリッジサドル１３９，トレモロバー１４０等を、本発明の装飾部品用セラミックスで形成することにより、ギター１３０の装飾的価値を向上させることができる。このため、このギター１３０を所有することによる満足感を感じさせることができるとともに、多くの観客を魅了することができる。【００７８】
図１４は、本発明の装身具用装飾部品を用いた人工歯冠の一例を示す模式図である。【００７９】
図１４の模式図は、歯肉１４５の内部の顎骨１４２に埋め込まれた人工歯根（インプラント）１４３に固定された支台（アパットメント）１４４に装着された人工歯冠１４１を示すものである。この人工歯冠１４１を本発明の装飾部品用セラミックスで形成することにより、歯が金色の輝きを放つため、歯の装飾を好む需要者に高い陶酔感を与えることができる。【００８０】
また、顎骨１４２に埋め込まれる人工歯根１４３がスクリュー状に形成され、このスクリュー状に形成された部分に、新成骨の生成を誘導する能力が高いキチン，コラーゲンおよびこれらの誘導体の少なくともいずれか１種を含む生体分解性基材からなる硬質の接合層が形成されていてもよい。また、支台１４４の基部には、架橋された上記生体分解性基材よりなる軟質の接合層が、顎骨１４２の上側に位置する歯肉１４５に当接するように形成されていてもよい。【００８１】
そして、本発明の装飾部品用セラミックスは、窒化チタン質焼結体からなるので、生体に適合しやすく、この利点を生かして、人工歯冠１４１だけでなく、人工歯根１４３や支台１４４に用いても好適である。【００８２】
また、図１５は、本発明の装身具用装飾部品を用いたイヤホンユニットの一例を示す正面図である。【００８３】
図１５に示すイヤホンユニット１５０は、聴取者の耳殻内に挿入されて音波を生成するスピーカ１５１と、このスピーカ１５１を内蔵するケース１５２と、このケース１５２に当接するコード導出部１５３を介してスピーカ１５１に電気信号を供給するコード１５４と、を備えている。【００８４】
このイヤホンユニット１５０のケース１５２を、本発明の装飾部品用セラミックスで形成することにより、装飾的価値が高まり、多くの需要者に視覚を通じて高級感，美的満足感および精神的安らぎを与えられる装身具用装飾部品とすることができる。【００８５】
さらに、図１６は、本発明の装身具用装飾部品を用いためがねの一例を示す斜視図である。【００８６】
図１６に示すめがね１６０は、視力を矯正したり、紫外線から目を保護したりするための一対のレンズ１６１ａ，１６１ｂと、一対のレンズ１６１ａ，１６１ｂを連結するブリッジ１６２と、それぞれのレンズ１６１ａ，１６１ｂに連結される鎧１６３ａ，１６３ｂと、ヒンジを介して回動することができるように鎧１６３ａ，１６３ｂに連結されるテンプル１６４ａ，１６４ｂと、レンズ１６１ａ，１６１ｂにそれぞれノーズパッド連結部材を介して取り付けられるノーズパッド１６５と、を備えている。【００８７】
このめがね１６０のブリッジ１６２、テンプル１６４ａ，１６４ｂおよびノーズパッド１６５の少なくとも１つを、本発明の装飾部品用セラミックスで形成することにより、装飾的価値が高まり、多くの需要者に視覚を通じて高級感，美的満足感および精神的安らぎを与えられる装身具用装飾部品とすることができる。【００８８】
そして、本発明の装飾部品用セラミックスのビッカース硬度および破壊靭性は、ＪＩＳ  Ｒ  １６１０−２００３およびＪＩＳ  Ｒ  １６０７−１９９５に規定される圧子圧入法（ＩＦ法）で測定することができる。また、本発明の装飾部品用セラミックスの剛性については、ＪＩＳ  Ｒ  １６０２−１９９５に規定される超音波パルス法で測定した動的弾性率の値で確認することができる。【００８９】
図１７は、本発明の複合装飾部品の一例を示す模式図であって、装飾面を平面視した模式図である。【００９０】
図１７に示す複合装飾部品１０は、装飾面を平面視して、黄金色を呈する本発明の装飾部品用セラミックス１１と、装飾部品用セラミックス１１と異なる色調の装飾面を有する装飾部品１２とが並べて配置されているものの例である。装飾部品用セラミックス１１および装飾部品１２の形状として、図１７（ａ）はいずれも三角形状であり、（ｂ）はいずれも四角形状であり、（ｃ）はいずれも平行四辺形状であり、（ｄ）は六角形状と三角形状との組み合わせであり、（ｅ）は八角形状と四角形状との組み合わせであり、（ｆ）は四角形状の装飾部品１２と装飾部品１２の周囲を囲んだ装飾部品用セラミックス１１との組み合わせを示すものである。【００９１】
そして、装飾部品用セラミックス１１と異なる色調として、具体的には、装飾部品１２の色調が紫色であれば、装飾が求められる店頭広告やインテリア雑貨に用いたときに、消費者の購買意欲を刺激することができる。【００９２】
また、装飾部品１２の色調が黒色であれば、本発明の装飾部品用セラミックス１１の呈する色調の黄金色との組み合わせによって、視認性が高まり、遠方からの視認が求められる用途、例えば、案内板等の表示部品として好適に用いることができる。さらに、装飾部品１２の色調が銀色であれば、より高級感に溢れた装飾性を高めることができる。【００９３】
なお、装飾部品１２は、本発明の装飾部品用セラミックス１１と異なる色調で装飾性を高めるものであればよいため、材質は問わず、また、装飾部品用セラミックス１１および装飾部品１２の形状や組み合わせについては、これら図１７（ａ）〜（ｆ）に示す例に限定されるものでないことはいうまでもない。【００９４】
図１８は、本発明の釣糸案内用装飾部品である釣糸用ガイドリングおよびこの釣糸用ガイドリングを備えた釣竿の一例を示す斜視図である。【００９５】
図１８に示す釣竿２０は、例えば、１ａおよび１ｃを本発明の釣糸案内用装飾部品である釣糸用ガイドリングとして、１ｂおよび１ｄを色調が紫色または黒色である釣糸用ガイドリングを備えた釣竿でもよく、あるいは１ｂおよび１ｄを本発明の釣糸案内用装飾部品である釣糸用ガイドリングとして、１ａおよび１ｂを色調が紫色または黒色である釣糸用ガイドリングを備えた釣竿としてもよい。このように隣り合う釣糸用ガイドリングを異なる色調を有する釣糸用ガイドリングとすることで、釣りそのものを楽しむ以外に、色調を楽しむこともできる。【００９６】
なお、本発明の装飾部品用セラミックスの耐磨耗性は、以下に示す構成の耐磨耗性評価装置を作製し、これを用いることにより評価することができる。【００９７】
図１９は、本発明の装飾部品用セラミックスの耐磨耗性の評価に用いる耐磨耗性評価装置の概略構成図である。この耐磨耗性評価装置１７０は、ナイロン製の糸１７２と、所定位置で糸１７２に張力を与える複数のプーリー１７３と、プーリー１７３の１つであるプーリー１７３ａに連結して糸１７２を矢印の向きに走行させるモーター（図示しない）と、糸１７２に泥水を付着させる水槽１７４とからなり、おもり１７５の質量分の荷重が与えられ、水槽１７４を通って泥水が付着した糸１７２が、所定位置に治具（図示しない）等で固定された円柱状の装飾部品用セラミックス１７１の外周面を摺動する構造となっており、ナイロン製の糸１７２の号数は、例えば３号とすればよい。【００９８】
この耐磨耗性評価装置１７０を用いて装飾部品用セラミックス１７１の耐磨耗性を評価する際の条件は、例えば、おもり１７５の質量を５００ｇとし、糸１７２が円柱状の装飾部品用セラミックス１７１の外周を摺動する速度を６０ｍ／分とし、糸１７２の走行距離が３０００ｍ以上になるように設定すればよい。そして、モーターを駆動し糸１７２を摺動させた後に、円柱状の装飾部品用セラミックス１７１が磨耗して生じた傷の最も深い部分を表面形状測定顕微鏡（キーエンス製  測定部ＶＦ−７５１０／コントローラＶＦ−７５００）を用いて測定し、この測定値を比較することにより耐磨耗性を評価することができる。【００９９】
次に、本発明の装飾部品用セラミックスの製造方法の一例を説明する。【０１００】
本発明の装飾部品用セラミックスを得るには、まず、主成分である窒化チタンと、酸化アルミニウムおよび酸化ジルコニウムの少なくとも１種と、ニッケル，炭化クロムおよび炭化モリブデン各粉末とを所定量秤量し、粉砕・混合して調合原料とする。より具体的には、平均粒径が１０μｍ以上３０μｍ以下の窒化チタンの粉末と、平均粒径が０．８μｍ以上５μｍ以下の酸化アルミニウムの粉末および平均粒径が１μｍ以上２μｍ以下の酸化ジルコニウムの粉末の少なくとも１種と、平均粒径が１０μｍ以上２０μｍ以下のニッケルの粉末と、平均粒径が３μｍ以上１０μｍ以下の炭化クロムと、平均粒径が３μｍ以上８μｍ以下の炭化モリブデンとを準備する。【０１０１】
そして、酸化アルミニウムおよび酸化ジルコニウムの粉末の少なくとも１種が７質量％以上１２質量％以下、ニッケルの粉末が３質量％以上１１質量％以下、炭化クロムの粉末が１質量％以上５質量％以下、炭化モリブデンの粉末が０．４質量％以上５質量％以下であって、残部が窒化チタンの粉末となるように秤量して粉砕・混合すればよい。【０１０２】
さらに、タングステンを含む装飾部品用セラミックスを得るには、平均粒径が１μｍ以上３μｍ以下の炭化タングステンの粉末を０．８質量％以上４．５質量％以下、調合原料に加えればよい。【０１０３】
さらに、マンガンを含む装飾部品用セラミックスを得るには、平均粒径が１３μｍ以上２３μｍ以下のマンガンの粉末または組成式がＭｎＣＯ３として表される、平均粒径が１３μｍ以上２３μｍ以下の炭酸マンガンの粉末を調合原料の一部とし、マンガンの粉末を用いる場合には、その比率を０．２質量％以上２質量％以下とし、炭酸マンガンの粉末を用いる場合には、その比率を０．１質量％以上１質量％以下として、調合原料に加えればよい。【０１０４】
さらに、コバルトおよび鉄の少なくともいずれかを含む装飾部品用セラミックスを得るには、平均粒径がいずれの場合も１０μｍ以上２０μｍ以下の前記金属の粉末を調合原料の一部とし、コバルトの粉末および鉄の粉末の少なくともいずれかを１質量％以下、調合原料に加えればよい。【０１０５】
なお、ニッケルがクロムを包囲した状態で、窒化チタンの各結晶粒子同士を結合する結合相を形成するには、ニッケルの粉末と炭化クロムの粉末とが接触する頻度を高くすることが必要である。この頻度を高くするためには、粉砕・混合時間を長くすればよく、例えば、粉砕・混合時間を１５０時間以上にすればよい。このとき、この調合原料における不可避不純物としては珪素，リン，イオウ等が挙げられるが、これらは装飾面の色調に悪影響を及ぼすおそれがあるので、各々０．５質量％未満であることが好適である。【０１０６】
また、窒化チタンの粉末は化学量論的組成のＴｉＮであっても、あるいは非化学量論的組成のＴｉＮｘ（０＜ｘ＜１）であってもよいが、耐磨耗性および装飾的価値が高い色調という観点からは、各粉末の純度は９９％以上であることが好ましく、窒化チタンの粉末が一部ニッケルの粉末と反応してＴｉＮｉを微量生成しても何等差し支えない。特に、装飾部品用セラミックスの主成分である窒化チタンの組成式をＴｉＮｘとしたときに０．８≦ｘ≦０．９６とするには、窒化チタンの粉末は組成式をＴｉＮｘとしたときにｘが０．７≦ｘ≦０．９を満たすものを用いればよい。【０１０７】
次いで、調合原料に有機溶媒として、例えばイソプロパノールを加え、ミルを用いて混合粉砕した後、結合剤としてパラフィンワックスを所定量添加し、所望の成形法、例えば、乾式加圧成形法，冷間静水圧加圧成形法，押し出し成形法等により円板，平板，円環体等の所望形状に成形する。【０１０８】
また、成形法として乾式加圧を選択した場合は、成形圧力は装飾面における開気孔率およびビッカース硬度（Ｈｖ）に影響を与えることから、成形圧力を４９ＭＰａ以上１９６ＭＰａ以下とすることが好適である。成形圧力を４９ＭＰａ以上１９６ＭＰａ以下とすることにより、成形型の寿命を長くすることができるとともに、相対密度が９５％以上であり，開気孔率が２．５％以下であり，ビッカース硬度（Ｈｖ）が１０．５ＧＰａ以上の焼結体を得ることができる。【０１０９】
そして、得られた成形体を必要に応じて窒素雰囲気または不活性ガス雰囲気等の非酸化性雰囲気中で脱脂した後、窒素雰囲気中で焼成し、理論密度に対する相対密度が９５％以上の焼結体を得る。なお、窒素雰囲気中で焼成するのは、酸化性雰囲気中で焼成すると、チタンが酸化してそのほとんどが組成式ＴｉＯ２で表わされる酸化チタンとなり、この酸化チタンが本質的に備えている白色の色調の影響を受けてしまい、装飾部品用セラミックスの全体の色調が白っぽくかすむからである。【０１１０】
さらに、焼成温度を１５５０℃以上１７００℃以下とすることが好適である。これにより、相対密度が９５％以上で開気孔率が２．５％以下の焼結体を得ることができるとともに、焼成コストも下げられるからである。【０１１１】
そして、得られた焼結体の装飾的価値が求められる面に、ラップ盤を用いてラップ加工を行なった後、バレル研磨を行なうことにより、焼結体の表面は黄金色の色調を有する装飾面となって、本発明の装飾部品用セラミックスを得ることができる。なお、このような装飾面に現われる気孔は、その開口部の最大径を３０μｍ以下にすることが好適である。開口部の最大系をこの範囲にすることで、装飾面に現われた気孔内への雑菌，異物や汚染物等の凝着を低減することができる。【０１１２】
装飾部品用セラミックスからなる製品の形状が複雑な形状の場合には、予め乾式加圧成形法，冷間静水圧加圧成形法，押し出し成形法，射出成形法等によってブロック形状または製品形状に近い形状に成形し、これを焼結した後に、製品形状になるように研削加工を施した後、順次ラップ加工，バレル研磨を行なってもよく、あるいは最初から射出成形法によって製品形状とし、焼成後に、順次ラップ加工およびバレル研磨を行なってもよい。【０１１３】
ここで、装飾面となる表面の算術平均高さ（Ｒａ）を０．０３μｍ以下とするには、錫製のラップ盤に平均粒径の小さいダイヤモンド砥粒を供給してラップ加工すればよく、例えば平均粒径１μｍ以下のダイヤモンド砥粒を用いればよい。また、バレル研磨では、回転バレル研磨機を用い、メディアとしてグリーンカーボランダム（ＧＣ）を回転バレル研磨機に投入し、湿式で２４時間行なえばよい。【０１１４】
以上のようにして得られる本発明の装飾部品用セラミックスは、高い硬度および剛性を有するとともに、所有者に高級感，美的満足感および精神的安らぎを長期間にわたって与え続けることができる黄金色の色調を有するので、上述のように、釣糸用ガイドリング等の釣糸案内用装飾部品、腕時計用ケースや時計用バンド駒等の時計用装飾部品、押して操作する各種キーやケース等の携帯端末機用装飾部品、石鹸ケースやコーヒーカップセット，ナイフ，フォーク，ハブラシやカミソリの柄，耳かき，ハサミ，印材や名刺等の生活用品用装飾部品、メーカーや車種名等のエンブレムやコーナーポール等の車両用品用装飾部品、ゴルフクラブのアクセサリーやスパイクシューズのスタッド等のスポーツ用品用装飾部品、ギターのベースプレート等の楽器用装飾部品、人工歯冠やイヤホンユニットのケースやめがねのブリッジ等の装身具用装飾部品に好適に用いることができる。【０１１５】
また、この他にも、ブローチ，ネックレス，イヤリング，リング，ブレスレット，アンクレット，ネクタイピン，タイタック，メダル，ボタン等や、床，壁，天井を飾るタイルあるいはドアの取手等の建材用装飾部品および宗教用工芸品用装飾部材としても好適に用いることができる。
【実施例１】
【０１１６】
以下に本発明の実施例を示すが、本発明は以下の実施例に限定されるものではない。【０１１７】
まず、窒化チタン（ＴｉＮ），酸化アルミニウム（Ａｌ２Ｏ３），酸化ジルコニウム（ＺｒＯ２），ニッケル（Ｎｉ），炭化クロム（Ｃｒ３Ｃ２）および炭化モリブデン（Ｍｏ２Ｃ）の各粉末を用いて表１に示す含有量となるように秤量し、混合して調合原料とした。【０１１８】
次に、上記各調合原料に有機溶媒としてイソプロパノールを加え、振動ミルを用いて７２時間粉砕・混合した後、ポリエチレングリコール等のバインダを調合原料に対して３質量％添加し混合して、スプレードライヤーを用いて噴霧乾燥し顆粒とした。そして、得られた顆粒を成形型に充填し、９８ＭＰａの圧力で加圧成形して、それぞれ円板状および円柱状の成形体を作製した。これら成形体を窒素雰囲気中にて６００℃で脱脂した後、窒素雰囲気中にて１６５０℃で２時間保持することで焼結体を得た。【０１１９】
そして、円板状の焼結体を用いて破壊靱性をＪＩＳ  Ｒ  １６０７−１９９５に規定される圧子圧入法（ＩＦ法）で測定した。また、円柱状の焼結体を用いて動的弾性率をＪＩＳ  Ｒ  １６０２−１９９５に規定される超音波パルス法で測定した。【０１２０】
また、これらの焼結体を構成する窒化チタン，酸化アルミニウム，酸化ジルコニウム，ニッケル，炭化クロム，炭化モリブデンの各含有量はＩＣＰ発光分光分析法により金属元素の含有量を測定し、Ｎｉは測定値が含有量であり、Ｔｉは窒化物であるＴｉＮに換算し、ＡｌおよびＺｒは酸化物であるＡｌ２Ｏ３およびＺｒＯ２に換算して求めた。また、ＣｒおよびＭｏは炭化物であるＣｒ３Ｃ２およびＭｏ２Ｃに換算して求めた。【０１２１】
また、耐磨耗性の評価については、図１９に示す例の耐磨耗性評価装置を用いて、得られた円柱状の焼結体を所定位置（図１９において、装飾部品用セラミックス１７１の位置）に治具で固定した後、水０．００１ｍ３に対して半磁器土（粘土の中に磁器土（陶石）を配合した粘土）を１０ｇ投入し混合して水槽１７４中に泥水を準備した。そして、おもり１７５の質量を５００ｇに、糸１７２が円柱状の焼結体の外周側を摺動する速度を６０ｍ／分に、糸１７２の走行距離を３０００ｍとなるように設定し、泥水が付着したナイロン製（東レ製  銀鱗Σ３号）の糸１７２を、円柱状の焼結体の外周側で摺動させた。その後、表面形状測定顕微鏡（キーエンス製  測定部ＶＦ−７５１０／コントローラＶＦ−７５００）を用いて、糸１７２を摺動させることによって円柱状の焼結体が磨耗して生じた傷を観察した。結果を表１に示す。【０１２２】
【表１】
2010087092.tif 000003
【０１２３】
表１に示す結果からわかるように、本発明の装飾部品用セラミックスに対し、Ａｌ２Ｏ３およびＺｒＯ２を含んでいない比較例１は、耐磨耗性が劣っていた。また、Ａｌ２Ｏ３またはＺｒＯ２を含んでいてもＮｉを含んでいない比較例２，３は、破壊靭性が劣っていた。また、ＺｒＯ２およびＮｉを含んでいてもＣｒ３Ｃ２およびＭｏ２Ｃを含んでいない比較例４，５は、動的弾性率の値が小さく剛性が劣っていた。
【実施例２】
【０１２４】
実施例１で用いた窒化チタン（ＴｉＮ），酸化アルミニウム（Ａｌ２Ｏ３），酸化ジルコニウム（ＺｒＯ２），ニッケル（Ｎｉ），炭化クロム（Ｃｒ３Ｃ２）および炭化モリブデン（Ｍｏ２Ｃ）の各粉末を用いて表２に示す含有量となるように秤量し、混合して調合原料とした。【０１２５】
次に、実施例１と同様にして、円板状の成形体を試料毎に１個と円柱状の成形体を試料毎に６個作製した。これら成形体を窒素雰囲気中にて６００℃で脱脂した後、窒素雰囲気中にて１６５０℃で２時間保持することで焼結体を得た。その後、円柱状の焼結体については、回転バレル研磨機を用いてバレル研磨して、ＪＩＳ  Ｂ  ０６０１−２００１で規定する算術平均高さ（Ｒａ）が０．０５〜０．２３μｍの表面を有する試料Ｎｏ．１〜３９の本発明の装飾部品用セラミックスを得た。【０１２６】
また、耐磨耗性の評価については、図１９に示す例の耐磨耗性評価装置を用いて、試料Ｎｏ．１〜３９の円柱状の本発明の装飾部品用セラミックスを所定位置（図１９において、装飾部品用セラミックス１７１の位置）に治具で固定した後、水０．００１ｍ３に対して半磁器土（粘土の中に磁器土（陶石）を配合した粘土）を１０ｇ投入し混合して水槽１７４中に泥水を準備した。そして、おもり１７５の質量を５００ｇに、糸１７２が摺動する速度を６０ｍ／分に、糸１７２の走行距離を３０００ｍとなるように設定し、泥水が付着したナイロン製（東レ製  銀鱗Σ３号）の糸１７２を、円柱状の本発明の装飾部品用セラミックスの外周側で摺動させた。その後、表面形状測定顕微鏡（キーエンス製  測定部ＶＦ−７５１０／コントローラＶＦ−７５００）を用いて、糸１７２を摺動させることによって円柱状の本発明の装飾部品用セラミックスが磨耗して生じた傷の最も深い部分を測定し、各試料６個の平均値を磨耗深さとして算出した。【０１２７】
また、円板状の焼結体については、錫製のラップ盤に平均粒径が１μｍのダイヤモンド砥粒を供給して焼結体の表面を１時間ラップ加工して、ＪＩＳ  Ｂ  ０６０１−２００１で規定する算術平均高さ（Ｒａ）が０．０５〜０．２３μｍの表面を有する試料Ｎｏ．１〜３９の本発明の装飾部品用セラミックスを得た。【０１２８】
そして、ＪＩＳ  Ｚ  ８７２２−２０００に準拠して分光測色計（コニカミノルタ製  ＣＭ−３７００ｄ）を用い、光源としてＣＩＥ標準光源Ｄ６５を用い、視野角を１０°とし，測定範囲を５ｍｍ×７ｍｍに設定して、円板状の装飾部品用セラミックスの表面の色調を測定した。【０１２９】
さらに、色調については、２０歳代〜５０歳代の各年代について男女５名ずつ計４０名のモニターに、高級感，美的満足感および精神的安らぎの３項目でアンケート調査を実施した。高級感，美的満足感，精神的安らぎの３項目の調査結果に対して、「得られる」と回答したモニターの比率がいずれも９０％以上のものはランクＳ、上記３項目のうち１項目に８５％以上９０％未満があるものはランクＡ１、２項目以上に８５％以上９０％未満があるものはランクＡ２、１項目でも８０％以上８５％未満があるものはランクＢ、１項目でも８０％未満となっているものはランクＣと評価した。【０１３０】
また、ビッカース硬度をＪＩＳ  Ｒ  １６１０−２００３に準拠して測定し、破壊靱性をＪＩＳ  Ｒ  １６０７−１９９５に規定される圧子圧入法（ＩＦ法）で測定した。また、動的弾性率をＪＩＳ  Ｒ  １６０２−１９９５に規定される超音波パルス法で測定した。【０１３１】
また、本発明の装飾部品用セラミックスを構成する窒化チタン，酸化アルミニウム，酸化ジルコニウム，ニッケル，炭化クロム，炭化モリブデンの各含有量はＩＣＰ発光分光分析法により金属元素の含有量を測定し、Ｎｉは測定値が含有量であり、Ｔｉは窒化物であるＴｉＮに換算し、ＡｌおよびＺｒは酸化物であるＡｌ２Ｏ３およびＺｒＯ２に換算して求めた。また、ＣｒおよびＭｏは炭化物であるＣｒ３Ｃ２およびＭｏ２Ｃに換算して求めた。結果を表２に示す。【０１３２】
【表２】
2010087092.tif 000004
【０１３３】
表２に示す結果からわかるように、本発明の試料Ｎｏ．１〜３９は、窒化チタンを主成分とし、酸化アルミニウムおよび酸化ジルコニウムの少なくとも１種と、ニッケル，クロムおよびモリブデンとを含むことから、硬度が１０．８ＧＰａ以上であり、磨耗深さが５．１ｍｍ以下であり、破壊靭性が５．０ＭＰａ・ｍ１／２以上であり、動的弾性率が４０７ＧＰａ以上と特性に優れたものとなった。また、モニターのアンケート調査結果においても高級感，美的満足感および精神的安らぎの３項目が８２．５％以上となり、モニターを満足させられていることが分かった。【０１３４】
また、酸化アルミニウムおよび酸化ジルコニウムの少なくとも１種の含有量が７質量％以上１２質量％以下であり、ニッケルの含有量が３質量％以上１１質量％以下であり、クロムを炭化物換算したときの含有量が１質量％以上５質量％以下であり、モリブデンを炭化物換算したときの含有量が０．４質量％以上５質量％以下である試料Ｎｏ．２，４，６，８，１２，１４，１６，１８，２１，２３，２５，２７，２９〜３１，３３，３５，３７,３９は、モニターのアンケート調査結果においても高級感，美的満足感および精神的安らぎの３項目が８７．５％以上となり、モニターをより満足させられていることが分かった。
【実施例３】
【０１３５】
次に、タングステンの含有量の違いによる特性の変化を確認する試験を行なった。【０１３６】
まず、実施例２と同じ窒化チタン（ＴｉＮ），酸化アルミニウム（Ａｌ２Ｏ３），酸化ジルコニウム（ＺｒＯ２），ニッケル（Ｎｉ），炭化クロム（Ｃｒ３Ｃ２）および炭化モリブデン（Ｍｏ２Ｃ）の粉末と、炭化タングステン（ＷＣ）の粉末とを用意した。そして、試料Ｎｏ．４０およびＮｏ．４７については、装飾部品用セラミックスにおける含有量が実施例２の試料Ｎｏ．１１およびＮｏ．３０と同様の含有量となるように秤量し、試料Ｎｏ．４１〜４６，４８〜５３については、炭化タングステンを含有させて装飾部品用セラミックスにおける含有量が表３に示す含有量となるように秤量し、粉砕・混合して調合原料とした。次に、実施例２と同様の製造方法にて試料Ｎｏ．４０〜５３の円柱状および円板状の本発明の装飾部品用セラミックスを得た。【０１３７】
その後、実施例２と同様に耐磨耗性の評価、色調の測定、モニターへのアンケート調査、ビッカース硬度の測定、破壊靭性の測定、ヤング率の測定を行うとともに、窒化チタン，酸化アルミニウム，酸化ジルコニウム，窒化タンタル，ニッケル，炭化クロム，炭化モリブデンおよび炭化タングステンの各含有量を測定した。結果を表３に示す。【０１３８】
【表３】
2010087092.tif 000005
【０１３９】
表３に示す通り、タングステンを含まない試料Ｎｏ．４０およびＮｏ．４７に比べて、試料Ｎｏ.４１〜４６，４８〜５３は、タングステンを含むことにより硬度および耐磨耗性が向上していた。また、タングステンを炭化物換算で０．８質量％以上４．５質量％以下の範囲で含む試料Ｎｏ．４１〜４６，４８〜５３は、モニターのアンケート調査結果もランクＳであり、特性向上とともにモニターを満足させられており、装飾部品として好適であることが分かった。
【実施例４】
【０１４０】
次に、マンガンの含有量の違いによる特性の変化を確認する試験を行なった。
まず、実施例３と同じ窒化チタン（ＴｉＮ），酸化アルミニウム（Ａｌ２Ｏ３），酸化ジルコニウム（ＺｒＯ２），ニッケル（Ｎｉ），炭化クロム（Ｃｒ３Ｃ２），炭化モリブデン（Ｍｏ２Ｃ）および炭化タングステン（ＷＣ）の粉末と、炭酸マンガン（ＭｎＣＯ３）の粉末とを用意した。そして、試料Ｎｏ．５１については、装飾部品用セラミックスにおける含有量が実施例３の試料Ｎｏ．４３と同様の含有量となるように秤量し、試料Ｎｏ．５２〜５５については、炭酸マンガンを含有させて装飾部品用セラミックスにおける含有量が表３に示す含有量となるように秤量し、粉砕・混合して調合原料とした。次に、実施例２と同様の製造方法にて試料Ｎｏ．５１〜５５の円板状の本発明の装飾部品用セラミックスを得た。【０１４１】
その後、試料Ｎｏ．５１〜５５の円板状の本発明の装飾部品用セラミックスの表面の中央部１箇所および周辺部４箇所の計５箇所における色調を測定し、平均値および標準偏差を算出した。また、Ｘ線回折装置にて、Ｍｏ３Ｍｎ３ＣやＷ３Ｍｎ３Ｃの存在の有無について確認を行なった。さらに、実施例２と同様に窒化チタン，酸化アルミニウム，酸化ジルコニウム，ニッケル，炭化クロム，炭化モリブデン，炭化タングステンおよびマンガンの各含有量を測定した。結果を表４に示す。【０１４２】
【表４】
2010087092.tif 000006
【０１４３】
表４に示す通り、マンガンを含まない試料Ｎｏ．５１に比べて、マンガンを含む試料Ｎｏ．５２〜５５は、噴霧乾燥によって得られた顆粒がほとんど酸化されていないので、表面における色調のばらつきが少なく、良好であることが分かった。【０１４４】
また、試料Ｎｏ．５２〜５５は、Ｍｏ３Ｍｎ３ＣやＷ３Ｍｎ３Ｃが存在していることが確認され、マンガンを含まない試料Ｎｏ．５１より、硬度および剛性が向上していることが分かった。【０１４５】
また、本発明の装飾部品用セラミックスを用いて、釣糸案内用装飾部品である釣糸用ガイドリング，時計用装飾部品である時計用ケースや時計バンド駒，携帯端末機用装飾部品である携帯電話の各種操作キーやケース，生活用品用装飾部品である石鹸ケースやコーヒーカップセット，車両用品用装飾部品であるエンブレムやコーナーポール，スポーツ用品用部品であるゴルフクラブのアクセサリーやスパイクシューズのスタッド，楽器用装飾部品であるギターのベースプレート，装身具用装飾部品である人工歯冠やイヤホンユニットのケースやめがねのブリッジを作製したところ、いずれの場合にも耐磨耗性に優れ、高い硬度および剛性を有していることから表面に傷が付きにくく、黄金色の色調を長期にわたり維持することができるので、高級感，美的満足感および精神的安らぎを長期間にわたって与え続ける魅力的な商品を得ることができた。
【図１】
2010087092.tif 000007
【図２】
2010087092.tif 000008
【図３】
2010087092.tif 000009
【図４】
2010087092.tif 000010
【図５】
2010087092.tif 000011
【図６】
2010087092.tif 000012
【図７】
2010087092.tif 000013
【図８】
2010087092.tif 000014
【図９】
2010087092.tif 000015
【図１０】
2010087092.tif 000016
【図１１】
2010087092.tif 000017
【図１２】
2010087092.tif 000018
【図１３】
2010087092.tif 000019
【図１４】
2010087092.tif 000020
【図１５】
2010087092.tif 000021
【図１６】
2010087092.tif 000022
【図１７】
2010087092.tif 000023
【図１８】
2010087092.tif 000024
【図１９】
2010087092.tif 000025
【国際調査報告】
2010087092.tif 000026
2010087092.tif 000027
2010087092.tif 000028
2010087092.tif 000029